СПОСОБ ПОЛУЧЕНИЯ КРИСТАЛЛИЧЕСКОЙ ФОРМЫ I ТИЛОРОНА, КРИСТАЛЛИЧЕСКАЯ ФОРМА II ТИЛОРОНА И СПОСОБ ЕЕ ПОЛУЧЕНИЯ (ВАРИАНТЫ)

1. Способ получения стабильной кристаллической формы I тилорона, характеризующейся порошковой рентгенограммой, которая имеет характеристические пики при следующих значениях 2Ө (°): 4.03 8.11 10.57 12.21 12.64 13.35 14.70 16.14 16.36 17.01 17.41 18.88 19.50 21.36 22.83 23.08 23.65 24.61 25.19 25.47 25.80 26.46 26.77 27.18 28.03 28.35 29.60, включает суспендирование тилорона в изопропаноле и перевод суспензии в раствор при нагревании и добавлении полярного растворителя с последующим принудительным охлаждением раствора.
2. Способ получения по п.1, характеризующийся тем, что тилорон суспендируют в изопропаноле при М=3÷8.
3. Способ получения по п.1, характеризующийся тем, что в суспензию добавляют полярный растворитель при М=0,2÷3,5.
4. Способ получения по п.1, характеризующийся тем, что в качестве полярного растворителя используют метанол или этанол.
5. Способ получения по п.1, характеризующийся тем, что в качестве полярного растворителя используют воду.
6. Кристаллическая форма II тилорона, характеризующаяся порошковой рентгенограммой, которая имеет характеристические пики при следующих значениях 2Ө (°): 4.39 8.82 10.53 11.94 12.14 12.37 12.73 13.10 13.29 15.14 16.43 20.72 22.57 23.89 24.11 24.49 24.71 25.70 26.28 26.55 27.42 28.78 30.82 31.60 31.95 33.27 34.82.
-1
7. Кристаллическая форма II тилорона по п.6, характеризующаяся инфракрасным спектром, который проявляет характеристическое поглощение, выраженное в см при следующих значениях: 2974, 2941, 2565, 2526, 2461, 1708, 1610, 1593, 1463, 1411, 1400, 1288, 1217, 1174, 1137, 1040, 1031, 821, 784, 514.
8. Кристаллическая форма II тилорона по п.6, характеризующаяся порошковой рентгенограммой в соответствии с фиг.2.
9. Кристаллическая форма II тилорона по п.6, характеризующаяся инфракрасным спектром в соответствии с фиг.4.
10. Способ получения стабильной кристаллической формы II тилорона, характеризующейся порошковой рентгенограммой, которая имеет характеристические пики при следующих значениях 2Ө (°): 4.39 8.82 10.53 11.94 12.14 12.37 12.73 13.10 13.29 15.14 16.43 20.72 22.57 23.89 24.11 24.49 24.71 25.70 26.28 26.55 27.42 28.78 30.82 31.60 31.95 33.27 34.82, включает растворение тилорона при нагревании в полярном растворителе с последующими осаждением из раствора горячим изопропанолом при медленном охлаждении раствора.
11. Способ по п.10, характеризующийся тем, что тилорон растворяют в полярном растворителе при М=0,5÷3,0.
12. Способ по п.10, характеризующийся тем, что тилорон высаживают из раствора изопропанолом при соотношении полярный растворитель:изопропанол=1:2÷6.
13. Способ получения по п.10, характеризующийся тем, что в качестве полярного растворителя используют метанол или этанол.
14. Способ получения по п.10, характеризующийся тем, что в качестве полярного растворителя используют воду.
15. Способ получения стабильной кристаллической формы II тилорона, характеризующейся порошковой рентгенограммой, которая имеет характеристические пики при следующих значениях 2Ө (°): 4.39 8.82 10.53 11.94 12.14 12.37 12.73 13.10 13.29 15.14 16.43 20.72 22.57 23.89 24.11 24.49 24.71 25.70 26.28 26.55 27.42 28.78 30.82 31.60 31.95 33.27 34.82, включает суспендирование тилорона в изопропаноле, перевод суспензии в раствор полярным растворителем при нагревании с последующим самопроизвольным охлаждением раствора.
16. Способ получения по п.15, характеризующийся тем, что тилорон суспендируют в изопропаноле при М=3÷8.
17. Способ получения по п.15, характеризующийся тем, что в суспензию добавляют полярный растворитель при М=0,2÷3,5.
18. Способ получения по п.15, характеризующийся тем, что в качестве полярного растворителя используют метанол или этанол.
19. Способ получения по п.15, характеризующийся тем, что в качестве полярного растворителя используют воду.